(57)【要約】【課題】  本発明は紙むけ耐性、着肉性に優れ、かつ地汚れ適性に優れた極めて実用性の高い水なし平版印刷用インキ組成物を得てそのインキを使用して光沢・網点再現性に優れた印刷物を得ることが出来る。また、併せて印刷インキからの揮発成分を抑制もしくはなくすことが可能な環境安全性に優れた印刷インキ及び印刷物を提供するものである。【解決手段】α−オレフィン重合物を含有し、ロジン変性フェノール樹脂を含有しないことを特徴とする平版印刷用インキ組成物を提供するものである。好ましくはα−オレフィン重合物の重量平均分子量が３０００以下、動粘度が１３００ｃSt（＠４０℃）以下、溶解性パラメーターが６〜１０(cal/cc)0.5（＠２５℃）でりα−オレフィン重合物が炭素数８〜１２のα−オレフィンを重合してなることを特徴とする。更に溶剤成分として鉱物油類を含有させないことで環境調和型インキとすることもできる。【選択図】なし  【特許請求の範囲】
【請求項１】
α−オレフィン重合物を含有し、ロジン変性フェノール樹脂を含有しないことを特徴とする平版印刷用インキ組成物。
【請求項２】
α−オレフィン重合物の重量平均分子量が３０００以下、動粘度が１３００ｃSt（４０℃）以下、溶解性パラメーターが６〜１０(cal/cc)0.5（２５℃）であることを特徴とする請求項１記載の平版印刷インキ用組成物。
【請求項３】
α−オレフィン重合物が炭素数８〜１２のα−オレフィンを重合してなることを特徴とする請求項１ないし２いずれか記載の平版印刷用インキ組成物。
【請求項４】
バインダー樹脂原料としてロジン及びまたは重合ロジン及びまたは石油樹脂、不飽和カルボン酸またはその無水物、脂肪族多塩基酸、アルコール類、を反応させたポリエステル樹脂とを含有することを特徴とする請求項１ないし３いずれか記載の平版印刷用インキ組成物。
【請求項５】
アルキド樹脂、石油樹脂、環化ゴムから選択される単独ないし複数の樹脂をバインダー樹脂として含有することを特徴とする請求項１ないし４いずれか記載の平版印刷用インキ組成物。
【請求項６】
炭素数が12〜18である直鎖又は分岐構造を有するα−オレフィンを含有することを特徴とする請求項1〜５いずれか記載の平版印刷用インキ組成物。
【請求項７】
溶剤成分として鉱物油類を含有しないことを特徴とする請求項1ないし６いずれか記載の平版印刷用インキ組成物。
【請求項８】
平版印刷用インキが水無し平版印刷用インキである請求項１ないし７いずれか記載の平版印刷用インキ組成物。
【請求項９】
請求項１ないし８いずれか記載の平版印刷用インキ組成物を使用してなる印刷物。
【発明の詳細な説明】
【技術分野】
【０００１】
本発明は、平版印刷インキ組成物に関し印刷機の高速化、使用用紙の低級化に対応する為、流動性、紙剥け耐性、着肉性、光沢が極めて良好で汚れ耐性に優れ尚且つ環境安全に配慮した平版印刷インキ組成物に関するものである。
【背景技術】
【０００２】
印刷の主流をなす平版印刷は非画線部に湿し水を供給し、湿し水とインキ反発性を利用し画像部と非画像部を形成してなる。しかしこの平版印刷方式は印刷品質のバラツキの原因が湿し水及び湿し水とインキの乳化に起因するところが大きく、それを制御する為に多大な設備、消耗材、時間や熟練した技術が現在でも必要となっている。
【０００３】
この湿し水に関わる問題を解決する方法として水なし平版印刷法が提案され、特に湿し水に替わってインキ反発性を示すことを目的として非画線部にシリコーンゴムを設けて印刷する方法が実用化されている。このような水なし平版印刷において従来の油性インキを用いて印刷すると非画線部での充分なインキ反発性が得られず、地汚れが発生して好ましくないことが知られ専用のインキが必要とされている。この水なし印刷における地汚れという現象は印刷中に印刷機の駆動部やローラーの摩擦に起因する温度上昇と、湿し水を用いない事から水の蒸発による版面の冷却効果がなくなる事による版面温度の上昇によりインキ自体の凝集力が低下し、本来インキを反発すべき非画線部にインキが付着し正常な印刷画像を得ることができない。
【０００４】
更には近年環境に配慮した印刷資材の社会的要求度が高く前述水無し平版印刷の推奨やノンVOC枚葉インキが開発されてきている中で印刷関連資材から揮発性有機溶剤成分の削減、環境ホルモン物質の削減、アルデヒド類の削減が一層求められている。平版印刷インキ自体にはVOCとなる揮発性有機溶剤は一般には使用されているが、アルキルフェノールやアルデヒド類そのものをインキ製造時に配合されることはないものの、原料となるロジン変性フェノール樹脂の原料としては一般には使用される。印刷物の廃棄・リサイクル等のことまで考慮すると当該原料を使用しない素材からなる平版印刷インキ組成物の開発が望まれるが、その要求を満足しなおかつ必要とされる平版印刷インキ組成物としての各種特性を充分に具備したインキは実用化されていない。
【０００５】
例えば特許第３３１７５１２号公報には石油系溶剤を植物油由来の飽和塗布飽和の混合脂肪酸エステルに代替する技術が記載されているが、単純に溶剤を置換しても樹脂に対する溶解能力が石油系溶剤と脂肪酸エステルでは大きくことなることから、セット、乾燥性を始めとするインキ特性が大巾に劣化してしまう問題がある。また、特開２０００−１５９８６７号公報にはロジン変性フェノール樹脂を代替する樹脂組成物の技術が記載されているが、ロジン変性フェノール樹脂と比較すると樹脂特性である分子量、溶解性、軟化点のバランスが異なりビヒクルとしての粘弾性挙動が異なることは避けられず実用には至っていない。更には特許第３３９２１１３号公報にロジン変性フェノール樹脂を使用しオレフィン系モノマー、ジエン系モノマーからなるポリマーを含有し石油系溶剤を含有しない印刷インキ組成物の記載があるが、環境配慮面で不十分であることと例示されるポリマーはブロッキング等に条件によっては効果があるものの、インキの粘度を高めてしまうことから流動性・転移性などを始めとしてインキ特性が劣化してしまう問題がある。
【特許文献１】特許第３３１７５１２号公報
【特許文献２】特開２０００−１５９８６７号公報
【特許文献３】特許第３３９２１１３号公報
【発明の開示】
【発明が解決しようとする課題】
【０００６】
本発明が解決しようとする課題は前述した課題を克服し印刷機の高速化、使用用紙の低級化に対応する為、流動性、紙剥け耐性、着肉性、光沢が極めて良好で汚れ耐性に優れ尚且つ環境安全に配慮したバランスのとれた平版印刷インキ組成物を提供するものである。
【課題を解決するための手段】
【０００７】
即ち、本発明は、α−オレフィン重合物を含有し、ロジン変性フェノール樹脂を含有しないことを特徴とする平版印刷用インキ組成物に関する。
また、本発明は、α−オレフィン重合物の重量平均分子量が３０００以下、動粘度が１３００ｃSt（＠４０℃）以下、溶解性パラメーターが６〜１０(cal/cc)0.5（＠２５℃）であることを特徴とする上記平版印刷インキ用組成物に関する。
また、本発明は、α−オレフィン重合物が炭素数８〜１２のα−オレフィンを重合してなることを特徴とする上記平版印刷用インキ組成物に関する。
また、本発明は、バインダー樹脂原料としてロジン及びまたは重合ロジン及びまたは石油樹脂、不飽和カルボン酸またはその無水物、脂肪族多塩基酸、アルコール類を反応させたポリエステル樹脂とを含有することを特徴とする上記平版印刷用インキ組成物に関する。
また、本発明は、アルキド樹脂、石油樹脂、環化ゴムから選択される単独ないし複数の樹脂をバインダー樹脂として含有することを特徴とする上記平版印刷用インキ組成物に関する。
さらに、本発明は、炭素数が12〜18である直鎖又は分岐構造を有するα−オレフィンを含有することを特徴とする上記平版印刷用インキ組成物に関する。
さらに、本発明は、溶剤成分として鉱物油類を含有しないことを特徴とする上記平版印刷用インキ組成物に関する。
さらに、本発明は、平版印刷用インキが水無し平版印刷用インキである上記平版印刷用インキ組成物に関する。
加えて、本発明は、上記平版印刷用インキ組成物を使用してなる印刷物に関する。
【発明の効果】
【０００８】
本発明方法によって紙むけ耐性、着肉性に優れ、かつ地汚れ適性に優れた極めて実用性の高い水なし平版印刷用インキ組成物を得てそのインキを使用して光沢・網点再現性に優れた印刷物を得ることが出来る。また、併せて印刷インキからの揮発成分を抑制もしくはなくすことが可能な環境安全性に優れた印刷インキ及び印刷物を得ることが可能となった。
【発明を実施するための最良の形態】
【０００９】
本発明で使用できるα−オレフィン重合物は、従来平版印刷インキに使用されるロジン変性フェノール樹脂を含有しないバインダー樹脂を使用したインキ系で懸念される流動性、転移性、着肉性、汚れ耐性、光沢などを改善する効用を有し、イソプレン、イソブチレン、ヘキセン、オクテン、ノネン、デセン、ウンデセン、ドデセン、トリデセンなどの重合体が例示される。
【００１０】
本発明に使用されるα−オレフィン重合物は重量平均分子量が３０００以下であればその構造を問わないが、インキの流動特性、光沢などを考慮すると側鎖を持たないイソパラフィン構造のＷＡＸフリーのオレフィン重合物が好ましく使用される。好ましくはα−オレフィン重合物の重量平均分子量が２００〜１５００である。重量平均分子量が３０００を超えると、インキの流動性、着肉性、転移性、光沢が劣化してしまう。
【００１１】
更にα−オレフィン重合物の動粘度が４０℃で１３００ｃSt以下が好ましい。１３００ｃStを超えると分子量との兼合いでは所謂パラフィンワックスといわれるワックス状の形態をなしブロッキングや耐摩擦性能を得ることができるが所望の流動特性や光沢のある印刷物を得ることが出来ない。
【００１２】
またα−オレフィン重合物の２５℃での溶解性パラメーターは６〜１０(cal/cc)0.5であることが好ましい。一般に印刷インキに使用される主要溶剤、樹脂の溶解性パラメーターは６〜１２(cal/cc)0.5が殆どであることからそれと近似した領域のα−オレフィン重合物を使用することが流動性、光沢の点で好ましい。溶解性パラメーターが１５(cal/cc)0.5以上であるとビヒクルとの相溶性に差が生じ粘度アップとなり好ましくない。
【００１３】
本発明で好ましく使用される重量平均分子量が３０００以下、動粘度が１３００ｃSt（＠４０℃）以下、溶解性パラメーターが６〜１０(cal/cc)0.5（＠２５℃）であるα−オレフィン重合物を得るには基となるα−オレフィンモノマーとしては炭素数８〜１２のα−オレフィンを使用することが好ましい。炭素数が８未満ないし１２を超えるα−オレフィンを使用するとポリマーの構造からする粘度や溶解性パラメーター、反応終点を制御する点で困難度を増すことから主に炭素数１０のデセンを主原料に前記範囲の炭素数のα−オレフィンが最適である。
【００１４】
α−オレフィン重合物はインキを製造する工程の任意の工程で添加することができる。例えばバインダー樹脂、植物油類、脂肪酸エステル類、石油系溶剤、ゲル化剤から任意に選択される素材と一緒に混合加熱攪拌してビヒクルとすることも可能であるし、インキを製造する段階で顔料、ビヒクルの混合物に任意の工程でα−オレフィン重合物を単体で転嫁することが出来る。その添加量は０．１〜１０重量％が好ましい。０.１重量％未満であると十分な流動性、光沢が得られず、また１０重量％を超えると光沢、流動性の点で向上するものの地汚れ耐性が不十分となる。
【００１５】
本発明に使用されるバインダー樹脂は原料としてロジン及びまたは重合ロジン及びまたは石油樹脂、不飽和カルボン酸またはその無水物、脂肪族多塩基酸、アルコール類、を反応させたポリエステル樹脂を使用することを特徴とする。
【００１６】
本発明のエステル樹脂は、従来ロジン変性フェノール樹脂に一般に用いられていたモノカルボン酸であるロジンに加えて、重合ロジンを用いているために、ホルムアルデヒドを遊離する可能性のあるフェノールによる変性を行わなくとも、架橋性を有する。さらに、単に重合ロジンと多価アルコールとのエステル化反応により得られるエステル化反応物は、インキ樹脂としては極性が高すぎるが、ロジン類と不飽和カルボン酸や脂肪族多塩基酸の混合物をエステル化することにより、エステル化反応物の樹脂骨格中に、長鎖アルキルが導入されるため、極性を最適にコントロールすることができる。
【００１７】
本発明で使用されるロジンとは、例えば、ガムロジン、トール油ロジン、ウッドロジンなどの天然ロジン、該天然ロジンから誘導される重合ロジン、前記天然ロジンや重合ロジンを不均化または水素添加してなる安定化ロジンなどがあげられる。
【００１８】
本発明で使用される重合ロジンとは、ロジンを重合して融点を高めたものをいい、通常、軟化点９０〜１４０℃、酸価は１４０〜１６０のものをいう。
【００１９】
また、ロジンや重合ロジンに替え、ロジン類が不飽和結合を有するためディールスアルダー反応やエン反応などにより、前記天然ロジンや重合ロジンに不飽和カルボン酸、不飽和多塩基酸類を付加して得られた不飽和酸変性ロジンや不飽和酸変成重合ロジンを用いることは、本発明において好ましい態様である。これらの不飽和酸変性ロジンとしては、例えばマレイン酸変性ロジン、無水マレイン酸変性ロジン、フマル酸変性ロジン、イタコン酸変性ロジン、クロトン酸変性ロジン、ケイ皮酸変性ロジン、アクリル酸変性ロジン、メタクリル酸変性ロジンなど、あるいはこれらに対応する酸変性重合ロジンがあげられ、原料ロジン類１００重量部に対して不飽和酸類を１〜３０重量部程度を用いて変性されたものが好ましい。付加反応の条件としては、例えば、以下の条件をあげることができる。
【００２０】
２００℃でロジンを溶融させて、不飽和カルボン酸や不飽和多塩基酸を一度に、または徐々に添加する。溶融後さらに、１時間程度温度を保持することにより、付加反応は完了する。
【００２１】
この付加反応の際に増量剤として、石油樹脂等を加えることは可能である。このように重合ロジンを不飽和カルボン酸や不飽和多塩基酸で変性することにより、樹脂が架橋構造をとりやすく、分子量が増大するためインキにしたときのインキ粘度が増加し作業性を向上することができる。あらかじめ酸変性したロジン類を出発原料としてもよいし、ロジンまたは重合ロジンを用いエステル樹脂合成時に不飽和カルボン酸や脂肪族多塩基酸を添加混合しエステル化と同時に反応させても樹脂特性に大きな差異は生じない。
【００２２】
本発明に使用されるエステル樹脂は、石油樹脂、不飽和カルボン酸またはその無水物、脂肪族多塩基酸、多価アルコールを用い、これら原料を混合加熱反応させて得ることも好ましい。本エステル樹脂は架橋構造を持ち分子量とその粘度も平版印刷インキ用樹脂に好ましい程度に高いものである。特には、石油樹脂１００重量部に対して、不飽和カルボン酸またはその無水物０．５〜3０重量部、より好ましくは２〜２０重量部を用い前記の加熱反応を行い合成される樹脂または樹脂組成物が例示できる。すなわち、石油樹脂の分子内不飽和結合を利用して、不飽和カルボン酸またはその無水物との付加反応をさせ、石油樹脂骨格内にカルボキシル基の導入を図ったものである。最終生成物の樹脂において、この新たに導入されるカルボキシル基を用い、エステル結合形成による架橋構造の導入を行ったものである。従って、石油樹脂と不飽和カルボン酸またはその無水物とを予め付加反応させて得られる生成物、つまり、石油樹脂分子の炭素骨格に、不飽和カルボン酸またはその無水物が付加反応した生成物を、石油樹脂と不飽和カルボン酸またはその無水物に換えて、出発原料としてもよい。
【００２３】
本発明で使用される石油樹脂はインデン、メチルインデン、ビニルトルエン、スチレン、α−メチルスチレン、β−メチルスチレン、シクロペンタジエン、ジシクロペンタジエン、メチルブテン、イソプレン、ペンテン、シクロペンテン、ペンタジエンなどを成分とする二重結合を有する石油樹脂が例示できる。二重結合を有する石油樹脂としては、シクロペンタジエン、ジシクロペンタジエンを原料とするＤＣＰＤ系石油樹脂；ペンテン、ペンタジエン、イソプレンなどのＣ５系石油樹脂；インデン、メチルインデン、ビニルトルエン、スチレン、α−メチルスチレン、β−メチルスチレンなどを原料とするＣ９系石油樹脂、前記ＤＣＰＤ系とＣ５系原料からなる共重合石油樹脂、前記ＤＣＰＤ系とＣ９系原料からなる共重合石油樹脂、前記Ｃ５系とＣ９系原料からなる共重合石油樹脂、前記ＤＣＰＤ系とＣ５系とＣ９系原料からなる共重合石油樹脂などがあげられ、無触媒あるいはフリーデルクラフツ型触媒（カチオン重合）などを用いて製造される。特に、極性基付与が容易であり、所望の軟化点に調整し易いため、ＤＣＰＤ系石油樹脂、ＤＣＰＣ系とＣ５系原料からなる共重合石油樹脂、ＤＣＰＤ系とＣ９系原料からなる共重合石油樹脂、ＤＣＰＤ系とＣ５系とＣ９系原料からなる共重合石油樹脂が好ましい。
【００２４】
また、石油樹脂の分子内不飽和結合を利用して、不飽和カルボン酸またはその無水物との付加反応をさせ、石油樹脂骨格内にカルボキシル基の導入を図り最終生成物の樹脂において、この新たに導入されるカルボキシル基を用い、エステル結合形成による架橋構造の導入を行ったものである。従って、石油樹脂と不飽和カルボン酸またはその無水物とを予め付加反応させて得られる生成物、つまり、石油樹脂分子の炭素骨格に、不飽和カルボン酸またはその無水物が付加反応した生成物を、石油樹脂と不飽和カルボン酸またはその無水物に換えて、出発原料としてもよい。
【００２５】
本発明上述のロジン、重合ロジン、石油樹脂との付加反応に利用される不飽和カルボン酸またはその無水物として、一般に、炭素数３〜３６、好ましくは、炭素数３〜１８の鎖状不飽和カルボン酸、不飽和ジカルボン酸またはその無水物、あるいは、前記鎖状不飽和カルボン酸等の炭素-炭素二重結合と共役しえる芳香環が置換している置換鎖状不飽和カルボン酸等が好ましいものである。より具体的には、ディールズ-アルダー反応またはアルダーのエン反応において利用される種々のα、β−不飽和カルボン酸またはその無水物は、好適に用いることができる。例えば、炭素数３〜１８の鎖状α、β-不飽和モノカルボン酸、α、β-不飽和ジカルボン酸またはその無水物、あるいは、前記鎖状α、β-不飽和カルボン酸等の炭素-炭素二重結合と共役しえる芳香環が置換している置換鎖状α、β-不飽和カルボン酸等が好ましく、具体例としては、炭素数３〜５の鎖状α、β-不飽和モノカルボン酸であるアクリル酸（2-プロペン酸）、メタクリル酸（α-メチルアクリル酸）、クロトン酸（trans-2-ブテン酸）など、炭素数４〜８のα、β-不飽和ジカルボン酸またはその無水物である、マレイン酸（cis-ブテン二酸）、無水マレイン酸、フマル酸（trans-ブテン二酸）、イタコン酸（メチレンコハク酸）、無水イタコン酸、シトラコン酸（メチルマレイン酸）、シトラコン酸無水物、テトラヒドロフタル酸またはその酸無水物など、あるいは鎖状α、β-不飽和カルボン酸等の炭素-炭素二重結合と共役しえる芳香環が置換している置換鎖状α、β-不飽和カルボン酸であるケイ皮酸（3-フェニル-2-プロペン酸）等をより好ましいα、β-不飽和モノカルボン酸、α、β-不飽和ジカルボン酸またはその無水物等の一例として挙げることができる。なかでも、アクリル酸（2-プロペン酸）、メタクリル酸（α-メチルアクリル酸）、マレイン酸（cis-ブテン二酸）、無水マレイン酸などは、一層好ましいものである。
【００２６】
加えて、天然の乾性油ならびに半乾性油に由来する不飽和脂肪酸も、好ましいものである。より具体的には、アマニ油脂肪酸、大豆油脂肪酸、トール油脂肪酸などであり、これら乾性油ならびに半乾性油などにおいて、例えば、グリセリドの形成に関与しており、それから遊離して得られる各種不飽和脂肪酸もより好適に利用される。前記の乾性油ならびに半乾性油に由来する各種不飽和脂肪酸は、遊離型のみでなく、エステル型のものも混在していてもよい。また、石油樹脂と同様に、不飽和カルボン酸またはその無水物も、複数種の混合物を利用してもよい。例えば、先に例示したα、β-不飽和カルボン酸と乾性油ならびに半乾性油に由来する不飽和脂肪酸の混合物を利用することもできる。
【００２７】
なお、石油樹脂と不飽和カルボン酸またはその無水物の使用量比率は、石油樹脂の平均分子量ならびに不飽和カルボン酸またはその無水物の分子量に依存するが、おおむね石油樹脂１分子に対して、通常不飽和カルボン酸またはその無水物を０．１〜６分子、より好ましくは０．３〜３分子に相当する範囲に選択すると好ましい。一般に、得られる樹脂の重量平均分子量ならびに粘度を考慮して、前記の使用量比率を、重量比に置き換えて表記すると、概ね上述する重量比の範囲が好適な範囲となる。
【００２８】
また、ロジン類と石油樹脂と不飽和カルボン酸またはその無水物の使用量比率は、ロジン類と石油樹脂の平均分子量ならびに不飽和カルボン酸またはその無水物の分子量に依存するが、おおむねロジン類または石油樹脂１分子に対して、通常不飽和カルボン酸またはその無水物を０．１〜６分子、より好ましくは０．３〜３分子に相当する範囲に選択すると好ましい。一般に、得られる樹脂の重量平均分子量ならぶに粘度を後述する許容範囲にすることを考慮して、前記の使用量比率を、重量比に置き換えて表記すると、概ね上述する重量比の範囲が好適な範囲となる。
【００２９】
本発明に使用される脂肪族多塩基酸は、主として、脂肪族モノアルコール、脂肪族ジアルコール、多価アルコールとエステル結合を形成して、樹脂の架橋構造の一部となる。本発明に使用される脂肪族多塩基酸は、主として、多価アルコールとエステル結合を形成して、樹脂の架橋構造の一部となる。従って、種々の脂肪族ポリカルボン酸類を利用できるが、炭素数２〜３２の直鎖アルカン二酸またはその無水物が好ましく、例えば、コハク酸（ブタン二酸）、アジピン酸（ヘキサン二酸）、アゼライン酸（1,7-ヘプタンジカルボン酸）、セバシン酸（1,8-オクタンジカルボン酸）ならびにこれらの無水物、例えば、無水コハク酸などはより好ましい。さらには、ダイマー酸、トリマー酸、不飽和脂肪酸とα、β-不飽和カルボン酸の反応で得られるダイアシッドまたは不飽和脂肪酸付加体等、もしくはこれらに対応する酸無水物等も、同様に好ましいものとして挙げることができる。例えば、ダイマー酸、トリマー酸は、種々の不飽和脂肪酸を二量化、三量化したものであるが、植物油に由来するオレイン酸などを原料とし、比較的高分子量化したものが利用され、市販されているダイマー酸を利用することができる。脂肪族多塩基酸の添加量としては、ロジン類、石油樹脂、不飽和カルボン酸またはその無水物の合計量、または予め不飽和カルボン酸変性したロジン類と石油樹脂１００部に対して０．１〜１０重量部が好ましく、より好ましくは、０．５〜７重量部の範囲に選択するとよい。
【００３０】
本発明に使用されるアルコール類は、多価アルコール、脂肪族モノアルコールから選ばれた一種以上のアルコールを使用することができる。脂肪族モノアルコールは、それを構成する炭素鎖に由来して、脂溶性を示すものが利用される。従って、炭素数が８以上の鎖式又は環状の一価のアルコールから選択するが、例えば、より脂溶性に優る炭素数８以上の直鎖または分岐を有する第一級アルコールなどは好適に用いることができる。その炭化水素鎖は、直鎖状をとり、その末端にヒドロキシル基が存在する第一級アルコールを用いるとより好ましい。また、前記直鎖状炭化水素鎖は飽和であるか、不飽和結合を有する際には、その不飽和結合は末端に位置する構造がより好ましい。例えば、炭素数８以上の飽和な第一級アルコールとして、１−オクタノール、１−ノナノール、１−デカノール、１−ウンデカノール、１−ドデカノール、１−トリデカノール、１−テトラデカノール、１−ペンタデカノール、１−ヘキサデカノール、１−ヘプタデカノール、１−オクタデカノール、１−ノナデカノール、１−イコサノール、１−ヘンイコサノール、１−ドコサノール、１−トリコサノール、１−テトラコサノール、１−ペンタコサノール、１−ヘキサコサノール、１−ヘプタコサノール、１−オクタコサノール、１−ノナコサノール、１−トリアコンタノール、１−ヘントリアコンタノール、１−ドトリアコンタノール、１−トリトリアコンタノール、１−テトラトリアコンタノール、１−ペンタトリアコンタノール、１−ヘプタトリアコンタノール、さらに、炭素数８以上のβ、γ−不飽和第一級アルコールとして、２−オクテン−１−オール、２−ドデセン−１−オール、２−ウンデセン−１−オール、２−テトラデセン−１−オール、２−ペンタデセン−１−オール、２−ヘキサデセン−１−オール、２−ヘプタデセン−１−オール、２−オクタデセン−１−オール、加えて、炭素数８以上の末端不飽和アルコールとして、８−ノネン−１−オール、１０−ウンデセン−１−オール、１１−ドデセン−１−オール、１２−トリデセン−１−オール、１５−ヘキサデセン−１−オール等を例示することができる。さらには、前記の直鎖状炭化水素鎖を有する第一級アルコール類に加えて、その長鎖炭素骨格に短い炭化水素基が置換して、分岐を形成するものの、長鎖炭素骨格に由来する脂溶性を実質的に保持する類似の一価アルコール、例えば、ヒドロキシル基の存在する炭素に短い炭化水素基が存在する第二級アルコールなども好ましいものとなる。これらの一価の高級アルコールを分子内に含むことで、エステル結合に脂溶性が付与され、かつ樹脂に分岐構造が導入されるため、樹脂の溶解性の更なる向上が図ることができる。ここで使用される一価の高級アルコールは、その炭素鎖の構造が目的に合致する限り、天然アルコールあるいは合成アルコールのいずれでも良い。モノアルコールの添加量としては、ロジン類、石油樹脂類、不飽和カルボン酸類、脂肪族多塩基酸類、アルコール類の総和の２〜１０％程度が好ましい。
【００３１】
本発明に利用される多価アルコールとしては、例えば、鎖状の多価アルコールである、エチレングリコール、ジエチレングリコール、トリエチレングリコール、ポリエチレングリコール、プロプレングリコール（1,2-プロパンジオール）、ジプロピレングリコール、トリプロピレングリコール、ブチレングリコール（ブタンジオール）、ネオペンチルグリコール（2,2-ジメチル-1,3-プロパンジオール）、ヘキサンジオール、グリセリン、トリメチロールプロパン、ジトリメチロールプロパン、ペンタエリトリトール（C(CH2OH)4）、ジペンタエリトリトール、D-ソルビトール（D-グルシトール）など、ならびに脂環式の多価アルコールである、1,4-シクロヘキサンジオール、1,4-シクロヘキサンジメタノール（1,4-ジメチロールシクロヘキサン）等が挙げられる。
【００３２】
出発原料として、多価アルコールは、樹脂形成のエステル化反応に使用されるものであり、その添加量は、ロジン類及び不飽和酸変性ロジン類、石油樹脂類及び不飽和カルボン酸変性、不飽和カルボン酸またはその無水物、脂肪族多塩基酸が有するカルボキシル基１当量に対して、少なくとも、０．３当量〜過剰量を添加すればよい。カルボキシル基１当量に対して、０．５〜２当量の割合で添加するとより好ましく、０．９〜１．２当量を添加して、反応を行うと一層好ましい。すなわち、ロジンと重合ロジンや不飽和カルボン酸変性ロジン類や石油樹脂と不飽和カルボン酸との付加体は、多価アルコールとエステルを形成し、この多価アルコールに残るヒドロキシル基と脂肪族多塩基酸がエステルを形成することにより、樹脂に架橋構造が導入されるとより好ましいものとなる。従って、多価アルコールの添加量を、おおむね前記二種類のエステル化反応に要する量である、カルボキシル基１当量に対して、０．９〜１．２当量とすると一層好ましい。また、エステル化反応により、樹脂に架橋構造が導入される点を考慮すると、多価アルコールは、３価アルコール以上の多価アルコールを含むものを用いると、そこに架橋構造の形成がなされるので、より好ましい結果が得られる。
【００３３】
上記の反応において、ロジン類と不飽和カルボン酸またはその無水物の付加反応と、石油樹脂と不飽和カルボン酸またはその無水物の付加反応と多価アルコールとのエステル化反応とは、競合して起こるため、生成物は、種々の構成単位からなる混合物となる。ロジン類と不飽和カルボン酸またはその無水物の付加反応や石油樹脂と不飽和カルボン酸またはその無水物の付加反応が優先的に進行する条件とすると、樹脂粘度は一層高いものとなる。すなわち、アルダーのエン反応またはディールズ-アルダー反応は、通常、加熱のみで反応が開始するが、これら付加反応を触媒する化合物を添加すると、より好ましい結果が得られる。なお、不飽和カルボン酸のエステル化が先に進行した際にも、不飽和カルボン酸エステルも前記のアルダーのエン反応またはディールズ-アルダー反応における反応性を保持するので、著しい差異とはならない。
【００３４】
加熱反応を行う際、原料のロジン類、石油樹脂、不飽和カルボン酸またはその無水物、不飽和多塩基酸、脂肪族多塩基酸、脂肪族モノアルコールまたは多価アルコールを、無触媒又は触媒の存在下に同時に反応させる手法を採ることができる。あるいは、予め、ロジン類と不飽和カルボン酸またはその無水物または、石油樹脂と不飽和カルボン酸またはその無水物とを個別に加熱反応、次いで、脂肪族多塩基酸、多価アルコールを加えてエステル形成を行い複数のバインダー樹脂としてビヒクル製造時に添加する手法を採ることもできる。すなわち、採用する反応方法、手順に応じて、各原料の添加順序、添加時期を適宜選択することができる。さらには、予め、石油樹脂と不飽和カルボン酸またはその無水物とを加熱反応させた生成物を出発原料として、脂肪族多塩基酸、多価アルコールを加えて、エステル形成を行う方法を採用しても、得られる樹脂に実質的な差異はないものとなる。
【００３５】
触媒を使用する際には、フリーデル-クラフツ系触媒としてカチオン反応に利用される、ルイス酸触媒、例えば、三フッ化ホウ素、三フッ化ホウ素とフェノール、エーテル、酢酸などのコンプレックス、塩化アルミニウムなどを添加すると好ましい。例えば、アルダーのエン反応は、加熱により反応が起こるが、ルイス酸が共存すると反応が容易となる傾向が強く、フリーデル-クラフツ系触媒自体は、カチオングラフト重合を触媒する。あるいは、反応系に、エステル化反応に対する触媒となるパラトルエンスルホン酸、メタンスルホン酸、硫酸等の公知の酸触媒、水酸化ナトリウム、水酸化カリウム、水酸化カルシウムなどのアルカリ触媒、または酸化マグネシウム、酸化亜鉛、酸化カルシウムなどの２価金属化合物を添加することも好ましい。前記の触媒として添加する化合物のうちでも、得られる樹脂の粘度をより高くする上では、ロジン類、石油樹脂類、不飽和カルボン酸またはその無水物、脂肪族多塩基酸、アルコールの重量総和に対して、２価金属化合物を０．１％〜３％添加するのが好ましく、具体的には、亜鉛、マグネシウム、カルシウム等の２価金属化合物、特に、これら２価金属、つまり、亜鉛、マグネシウム、カルシウムの酸化物、水酸化物等を使用するとより好ましい。
【００３６】
また、上記加熱反応において、その反応温度は、１００〜２９０℃の範囲に選択するのが適当であり、特に、２００〜２７０℃の範囲に選択するとより好ましい。なお、加熱反応温度は、用いられる原料とその組成に応じて、上記の好適な範囲と実質的に差異のない温度を選択することもできる。最適な反応時間は、原料中のロジン類、石油樹脂類、不飽和カルボン酸またはその無水物、脂肪族多塩基酸、多価アルコール各成分比率、さらには、触媒として添加される亜鉛、マグネシウム、カルシウムの酸化物、水酸化物等の量に依存して、変化するが、前記の温度範囲においては、通常、２〜２０時間の範囲であり、好ましくは、３〜１０時間の範囲である。
【００３７】
本発明の印刷インキ用樹脂は、上記の加熱反応で得られる、ロジン類、石油樹脂、不飽和カルボン酸から選択される付加体、ならびに脂肪族多塩基酸と、アルコール類とがエステル結合して、高分子化した樹脂を主成分とするが、本発明の目的を逸脱しない範囲で、これに従来から知れている他の樹脂、例えば、ホルムアルデヒドを原料とするロジン変性フェノール樹脂を少量加え、複合型樹脂組成物とすることもでき、この種の樹脂組成物でも従来のロジン変性フェノール樹脂におけるホルムアルデヒド飛散の可能性を実質的に回避するものとできる。また、原料の石油樹脂とは別に、主として、C5系のオレフィンを重合して得られる脂肪族系石油樹脂を添加・混合することもできる。
【００３８】
更に必要に応じてアルキド樹脂、石油樹脂、環化ゴムから選択される単独ないし複数の樹脂をバインダー樹脂として併用使用することができる。
【００３９】
本発明で使用されるアルキド樹脂は、多塩基酸と多価アルコールと油脂からなる油変性アルキド樹脂が好ましい。
【００４０】
本発明で使用される石油樹脂はインデン、メチルインデン、ビニルトルエン、スチレン、α−メチルスチレン、β−メチルスチレン、シクロペンタジエン、ジシクロペンタジエン、メチルブテン、イソプレン、ペンテン、シクロペンテン、ペンタジエンなどを成分とする二重結合を有する石油樹脂が例示できる。二重結合を有する石油樹脂としては、シクロペンタジエン、ジシクロペンタジエンを原料とするＤＣＰＤ系石油樹脂；ペンテン、ペンタジエン、イソプレンなどのＣ５系石油樹脂；インデン、メチルインデン、ビニルトルエン、スチレン、α−メチルスチレン、β−メチルスチレンなどを原料とするＣ９系石油樹脂、前記ＤＣＰＤ系とＣ５系原料からなる共重合石油樹脂、前記ＤＣＰＤ系とＣ９系原料からなる共重合石油樹脂、前記Ｃ５系とＣ９系原料からなる共重合石油樹脂、前記ＤＣＰＤ系とＣ５系とＣ９系原料からなる共重合石油樹脂などがあげられ、無触媒あるいはフリーデルクラフツ型触媒（カチオン重合）などを用いて製造される。特に、極性基付与が容易であり、所望の軟化点に調整し易いため、ＤＣＰＤ系石油樹脂、ＤＣＰＣ系とＣ５系原料からなる共重合石油樹脂、ＤＣＰＤ系とＣ９系原料からなる共重合石油樹脂、ＤＣＰＤ系とＣ５系とＣ９系原料からなる共重合石油樹脂が好ましい。
【００４１】
本発明に使用される環化ゴムは天然又は合成ゴムを酸処理することによって得られる。使用される環化ゴムの重量平均分子量は５０００〜５００００が好ましく、より好ましくは重量平均分子量８０００〜３００００である。環化ゴムの重量平均分子量が５０００以下だと充分な地汚れ耐性が得られにくく好ましくない。また環化ゴムはＡＦソルベント５に１０重量％希釈した混合溶液が透明な状態から白濁する状態へ変化する温度領域が５０℃〜９０℃の範囲であるのもが好ましい。
【００４２】
必要に応じて炭素数が12〜18である直鎖又は分岐構造を有するα−オレフィンを含有させることによりさらに地汚れ、流動性、光沢に優れる水無し平版印刷インキ組成物を得ることができ好ましい。このα−オレフィンの添加量は特に制限はないが１〜１５重量％の範囲で使用するバインダー樹脂の特性に合わせて添加することが好ましい。
【００４３】
溶剤成分として鉱物油類を含有させない非石油系溶剤型インキ組成物として配合する場合に使用できる溶剤類として、動植物油類や脂肪酸エステル、脂肪酸エーテルが使用できる。
動植物油類としては、亜麻仁油、大豆油、桐油、トール油、綿実油、サフラワー油、菜種油、脱水ひまし油、再生植物油などが例示される。
【００４４】
脂肪酸エステルとしては、炭素数８〜２０の飽和及び又は不飽和脂肪酸のアルキルエステルが例示できる。。脂肪酸エステルに使用される脂肪酸としてはパーム核油、ヤシ油、綿実油、落花生油、パーム油、コーン油、オリーブ油、オウリキーリ、ツカン種子油、亜麻仁油、コーン油、大豆油、サフラワー油など植物油由来のものが例示でき、鯨油、鮫油、抹香鯨体油、抹香鯨脳油などの動物油由来のものも使用できる。これらの油脂由来の脂肪酸は通常複数の脂肪酸から構成されるのでカプリン酸、ラウリン酸、ミリスチン酸、パルミチン酸、ミリストレイン酸、パルミトレイン酸、ステアリン酸、オレイン酸、リノール酸、リノレン酸などに分離精製し単独乃至混合して使用することがより好ましい。ヒートセットオフ輪インキとしてはＲ１の炭素数が１０〜１６のアルキル基及び又はアルケニル基である一般式がＲ１ＣＯＯＲ２のエステルを使用することがより好ましい。乾燥性を維持する為には植物油の中でもヤシ油、パーム核油の脂肪酸エステルが好ましい。なぜならヤシ油やパーム核油の主な脂肪酸の構成成分はカプリン酸（Ｃ10），ラウリン酸（Ｃ１２），ミリスチル酸（Ｃ１４），パルミチン酸（Ｃ１６）等、他の植物油と比較し短鎖の飽和脂肪酸から成り、揮発性、臭気、溶解性、酸化安定性などの面で有利であるからである。また脂肪酸エステルのアルキル基としては炭素数１〜８の直鎖又は分岐のアルキル基が例示でき、メチル、エチル、プロピル、イソプロピル、ブチル、イソブチル、ｔｅｒｔ−ブチルエステル、２エチルヘキシル等が例示できる。アルキル基も炭素数は少ない方が揮発性は増すが、通常平版印刷に用いられるブランケットでは膨潤、ポジタイプのＰＳ版では耐刷性不良の問題がある。
【００４５】
更に、インキの乾燥性向上と臭気の低減の為には、これらの脂肪酸エステルは精製分離して臭気の原因となる低沸点物質を除去して使用するのが望ましい。本発明に係わる印刷インキ組成物で用いられるヤシ油由来の肪酸エステルとしてはラウリン酸メチルエステル、ラウリン酸イソプロピルエステル、ラウリン酸イソブチルエステルを用いるのが最も好ましい。これらは単独で、または２種以上を併用できる。これらの脂肪酸エステルは、平版印刷インキ組成物中好ましくは１５〜５５重量％含有する。
【００４６】
脂肪酸エーテルとしては、炭素数６〜２０の飽和及び又は不飽和の脂肪酸アルコールを由来とするエーテルが例示できる。本発明のエーテルとしてはジ−ｎ−オクチルエーテル、ジノニルエーテル、ジへプチルエーテル、ジヘキシルエーテル、ノニルへキシルエーテル、ノニルヘプチルエーテル、ノニルオクチルエーテルなどＲ３、Ｒ４のいずれも炭素数６〜９のアルキル基であるエーテルがバインダー樹脂との溶解性やセット、乾燥性の点でより好ましい。本発明に使用される非鉱物油系溶剤である前述した動植物油、エステル、エーテル類はビヒクル製造時、インキ製造時のどちらでも使用できる。
【００４７】
本発明のオフセットインキ組成物には必要に応じて、顔料、植物油、ゲル化剤，耐摩擦剤，ドライヤー等の印刷インキ用の添加剤を適宜使用することができる。ゲル化剤としてはアルキルアセトアセテート、アルミニウムジイソプロピレート等の一般的にアルミニウムキレートと呼ばれるもので、耐摩擦剤はポリエチレンワックス、ＰＴＦＥワックス、固形パラフィンワックスが例として挙げられる。
【００４８】
本発明のオフセットインキ組成物を製造するには、従来公知の方法で実施することができる。一例としてポリエステル樹脂、及び植物油エステル、またはエーテル、必要に応じてゲル化剤を加え２００℃前後で１時間加熱してワニスを得る。このワニスに顔料を３本ロール，ビーズミル等で練肉分散させたインキベースにα−オレフィン重合物、耐摩擦剤等の添加剤を配合し、追加のワニスと植物油エステルまたはエーテルで調製する。
【００４９】
本発明の平版インキ組成物には必要に応じて、顔料、植物油、ゲル化剤，耐摩擦剤，ドライヤー等の印刷インキ用の添加剤を適宜使用することができる。ゲル化剤としてはアルキルアセトアセテート、アルミニウムジイソプロピレート等の一般的にアルミニウムキレートと呼ばれるもので、耐摩擦剤はポリエチレンワックス、ＰＴＦＥワックス、固形パラフィンワックスが例として挙げられる。
【００５０】
本発明のオフセットインキ組成物を製造するには、従来公知の方法で実施することができる。一例としてポリエステル樹脂、及び植物油エステル、またはエーテル、必要に応じてゲル化剤を加え２００℃前後で１時間加熱してワニスを得る。このワニスに顔料を３本ロール，ビーズミル等で練肉分散させたインキベースに耐摩擦剤等の添加剤を配合し、追加のワニスと植物油エステルまたはエーテルで調製する。
【００５１】
本発明の平版インキ組成物は角周波数ω(rad/sec)が１０２の時の動的弾性率Ｇ’(dyn/cm２)が１０３〜１０５（２５℃）であることが好ましい。Ｇ’が１０３未満であるとインキが軟調となり、汚れ、網点のつぶれ、ミスチングなどの問題が生じ、Ｇ’が１０５を超えるとインキ転移性不良、着肉不良などの問題が生じる。
【００５２】
本発明の平版印刷インキ組成物は平版印刷方式に使用される枚葉、オフリン、新聞、金属印刷用などあらゆる用途に適用でき、紫外線・電子線硬化型モノマー、ポリマーを使用したロジン変性フェノール樹脂を使用しないビヒクル及びインキ系に適用することも可能である。更に好ましくは水無し平版印刷用インキに適用すると従来地汚れ耐性を維持するために高粘度になり流動性、転移性、着肉性、光沢が劣化するという課題を解消することが可能となる。
【００５３】
本発明の平版印刷インキ組成物は、紙、プラスチック、金属等の基材に平版印刷法を用いて印刷することができる。印刷を行う際には通常のブランケット，版，ゴムロールが使用できるが、ブランケットはＵＶインキ又は油性−ＵＶインキ兼用タイプ、ＰＳ版についてはネガ版或いはポジ版をバーニング処理したものを用いるのが好ましい。
【実施例】
【００５４】
以下、実施例によって本発明のオフセットインキ組成物を具体的、詳細に説明するが、本発明の範囲はこれらの実施例に限定されるものではない。尚、以下の記述において「部」は重量部、「％」は重量％を示す。
【００５５】
(エステル樹脂Ａの製造例)
反応容器中で、市販されるＣ5系ＤＣＰＤの石油樹脂である、（丸善石油化学（株）製）１４５０部に、フマル酸１００部、セバシン酸４５部、グリセリン８５部を添加混合し、さらに触媒として酸化マグネシウム１．５部を添加し、均一化した。この反応容器を、２７０℃に加熱し、その後１２時間反応を行い、樹脂を作製した。
【００５６】
(エステル樹脂Bの製造例)
反応容器中で、重合ロジン（シルバケム社シルバッタク１４０）１５５０部に、アクリル酸１２０部、セバシン酸５０部、ペンタエリトリトール１８０部、ドデカノール２０部を添加混合し、さらに、触媒として酸化亜鉛１．５部を添加した。この反応容器を、２７０℃に加熱し、その後７時間反応を行い、樹脂を作製した
【００５７】
(エステル樹脂Cの製造例)
反応容器中で、ガムロジン６００部、市販されるマレイン酸変性石油樹脂である、日石ネオポリマー１６０（日石三菱（株）製）５５０部に、無水マレイン酸８０部、セバシン酸４５部、グリセリン８０部を添加混合し、さらに触媒として酸化マグネシウム１．５部を添加し、均一化した。この反応容器を、２７０℃に加熱し、その後１０時間反応を行い、樹脂を作製した。
【００５８】
(ロジン変性フェノール樹脂Dの製造例)
反応容器中でガムロジン１５００部に、パラオクチルフェノール１０００部とパラホルムアルデヒド４００部を水酸化ナトリウム触媒下１００℃で４時間反応させ、水分除去したレゾール型フェノール樹脂を１５０℃で滴下し２時間反応させた。更にペンタエリスリトール９5部を添加し、触媒として水酸化カルシウムを用い１２時間反応させて樹脂を作製した。
【００５９】
（ワニス製造例）
バインダー樹脂として上記実施例で製造したエステル樹脂A、エステル樹脂B、エステル樹脂Ｃ、ロジン変性フェノール樹脂Ｄ、環化ゴム（重量平均分子量２３０００、軟化点１２２〜１３８℃）、大豆油変性アルキド樹脂（油長８０、大豆油変性無水フタル酸−ペンタエリスリトールエステル）、石油樹脂（マレイン酸変性Ｃ５系石油樹脂、重量平均分子量２３００、軟化点１６５℃）。α−オレフィン重合物としてオレフィンポリマーＡ（デセンポリマー、溶解性パラメーター８．１７(cal/cc)0.5（＠２５℃）、粘度６６ｃSt（＠４０℃）、重量平均分子量７２０）、オレフィンポリマーＢ（オクテン、デセン、ドデセンの混合ポリマー、溶解性パラメーター８．３３(cal/cc)0.5（＠２５℃）、粘度１２４０ｃSt（＠４０℃）、重量平均分子量２８３０）、オレフィンポリマーＣ（デセンポリマー、溶解性パラメーター７．９９(cal/cc)0.5（＠２５℃）、粘度５ｃSt（＠４０℃）、重量平均分子量２８４）、平均分子量１８００）。溶剤としてＡＦソルベント５（新日本石油化学（株）製、アロマフリーインキソルベント）、ダイヤレン（三菱化成（株）製、α−オレフィン、平均沸点３０１℃）、大豆油、大豆油脂肪酸ブチルエステル。架橋剤としてアルミキレート（アルミニウム  ジイソプロキシドモノエチルアセテート）。
【００６０】
前記材料を表１の配合（重量部）に従い定法に従って１9０℃１時間加熱反応させ実施例ワニス１〜８、比較例ワニス９〜１０を得た。
【００６１】
【表１】
2005290084.tif 000002
【００６２】
（インキ製造例）
実施例ワニス１〜８、比較例ワニス９〜１０を使用して表２の配合（重量部）に従い顔料としてフタロシアニンブルー（東洋インキ製造（株）製  ＬＩＯＮＯＬＢＬＵＥ ＦＧ７３３０）を用い３本ロールを用いて定法に従い実施例インキ１〜１０、比較例インキ１１〜１２（そのうち水無し用インキは１１、１４それ以外は湿し水を使用するコンベンショナルインキ）を得た。
【００６３】
【表２】
2005290084.tif 000003
【００６４】
（インキ及び印刷適性評価）
実施例インキ１〜１１、比較例インキ１２〜１４について枚葉オフセット印刷機を用いて湿し水を使用した通常のオフセット印刷物と湿し水を使用しない水なし印刷物を得た。印刷条件：印刷速度８０００枚／時でコート紙を２０００枚印刷、版面温度水無しは２８〜３１℃に制御、印刷版  水有り印刷版VS（富士写真フィルム（株）製、水無印刷版ＨＧ−２（東レ（株）製）
評価項目：得られた印刷物とインキ特性を以下の点で評価した結果を表３に示す。1)光沢（ベタ部の６０−６０°反射光沢を測定、値が高いほど光沢良好）2)地汚れ（ベタ部と７０％網点部のコントラスト（Ｋ値）、値が高いほど地汚れが良好）3)スロープ（スプレッドメーターを使用し１００秒後と１０秒後のフロー値の差を測定、値が高いほど流動性は良好）
【００６５】
【表３】
2005290084.tif 000004
【００６６】
本発明に係わる実施例インキ１〜９は比較例インキ１２比べ、地汚れ耐性、光沢、流動性においてロジン変性フェノール樹脂を使用したインキと同等以上の性能を有していることが判る。また石油系溶剤を含有しない実施例インキ１０が比較例インキ１３と比較して地汚れ耐性、光沢、流動性において同様に優れることが判る。更には水無し平版印刷においても実施例インキ１１と比較例インキ１４との比較で同様に優れていることがわかる。
【産業上の利用可能性】
【００６７】
オフセット印刷方式以外の凸版印刷や凹版、孔版印刷方式に供せられる印刷インキ組成物に本発明の素材を適用し環境調和型印刷インキを製造することは技術的に可能性が高いと考える。